일반적으로 철도 차량이 주행하는 궤도구조는 크게 자갈 도상 궤도와 슬래브궤도로 나눌 수 있다. 상기 자갈 도상 궤도는 아래의 [참고도 1]에 도시된 바와 같이 노상(1)의 상부에 보조도상(2)과 자갈층으로 이루어지는 도상(3)을 적층 설치하고, 이 도상(3) 위에는 침목(4)을 설치하고 그 위에 체결장치(5)를 통해 레일(6)을 설치하는 구조로 이루어져, 자갈층이 열차하중을 지반에 고루 분배하는 역할을 하게 된다.[참고도 1]그러나, 이와 같은 구성을 갖는 자갈 도상 궤도는 궤광(침목과 레일의 조합구조, track skeleton)이 자갈층 위에서 고정되는 것이 아니라 부유하듯이 거치되어 있는 상태로 있기 때문에 열차하중이 반복적으로 작용하면 자갈입자의 이완, 미끄러짐, 마모 등이 발생하여 궤도틀림이 점차 축적됨에 따라 주기적으로 궤도의 변형을 바로잡아주는 과정을 거쳐야만 한다.반면, 슬래브 궤도는 열차하중을 지지하는 자갈 도상을 콘크리트 슬래브로 대체하여, 자갈 도상의 흐트러짐에 따른 궤도구조의 변형과 이에 따른 궤도의 성능저하를 최소화하고자 하는 궤도구조이다. 이때, 상기 슬래브궤도는 그 형식과 종류가 매우 다양하지만, 현장타설 콘크리트로 슬래브를 시공하는 현장 타설 공법과 아래의 [참고도 2]와 같이 콘크리트 기층(1) 위에 프리캐스트 콘크리트 슬래브(3)를 상기 기층 위에 거치한 후 충전재(2)를 주입하고 레일(4)을 설치하는 프리캐스트 콘크리트 슬래브공법이 있다.[참고도 2]종래에는 일반적인 무수축 그라우트재를 프리캐스트 슬래브 패널과 콘크리트 기층의 일체화를 위한 충전재로 적용하였다. 그러나 이 경우 열차 통행에 따른 진동, 하중, 충격에 의해 상기 무수축 그라우트재에 균열 및 취성파괴가 발생되는 단점이 나타날 수 있다. 또한 동절기 시공의 경우 낮은 온도의 영향으로 상기 무수축 그라우트재의 응결이 지연되고 조기강도가 낮게 나타나 거푸집 탈형 지연에 따른 공기지연 등의 단점이 있다.상기에 따라 개선시킨 것이 특허 제1360823호 "프리캐스트 슬래브 궤도용 충전재 조성물"이다(특허권자는 주식회사 삼표산업, 주식회사 삼표기초소재 및 삼표레일웨이 주식회사). 하지만 특허 제1360823호는 시멘트 모르타르로 구성된 것으로서, 탄성계수가 10~22GPa 정도로 낮다. 낮은 탄성계수는 열차 통행에 따른 반복하중에 의한 크리프 균열이 발생할 수도 있기 때문에 좀 더 높은 탄성계수를 제공하여 충전재의 안정성을 증가시킬 필요가 있다. 또한 시멘트 모르타르 상태로 제공되는 충전재는 콘크리트와 비교하여 동일강도를 발현하기 위해 상대적으로 높은 단위시멘트량이 필요하다. 이러한 이유로 미관상 좋지 않은 백화현상이 발생할 수 있으며, 상기 특허 제1360823호의 충전재의 경우도 시공한 후 약 1년 이상의 재령경과 후에 백화현상이 발생하는 것으로 나타났다. 백화현상은 시멘트가 수화하면서 발생하는 생성물인 Ca(OH)2에 의해 발생하는 것으로 먼저 시멘트의 주요 광물(C3S, C2S, C3A, C4AF)의 수화반응식은 아래와 같다.· 2C3S + 6H2O → C3S2H3 + 3Ca(OH)2· 2C2S + 4H2O → C3S2H3 + Ca(OH)2· 2C3A + 3CaSO4 + 32H2O → 3C3A·CaSO4·2H2O· C4AF + 3CaSO4 + 32H2O → C3AF·CaSO4·2H2O + Ca(OH)2위의 수화 반응식과 같이 시멘트 구성광물들이 수화하게 되면 수화생성물로 C-S-H 수화물과 Ca(OH)2가 발생하게 된다. 이중 Ca(OH)2는 경화된 조직 내 모세관 공극을 채우게 되며, 외부에서 수분이 유입되면 용해되고 이후 다습, 저온, 바람등의 환경적 요인이 더해지면 경화체 표면이 건조되어 내부 용해물이 경화체 표면으로 이동하게 된다. 이 용해물이 대기 중의 CO2와 H2O를 접하게 되면 백화의 주성분인 탄산칼슘(CaCO3)으로 변하게 되며, 반응식은 아래와 같다.· CO2 + H2O → H2CO3· Ca(OH)2 + H2CO3 → CaCO3 + 2H2O.
이 문장들은 임의의 순서로 섞여 있습니다. 모든 문장을 활용하여 원본 단락의 순서와 내용을 올바른 순서로 재구성하세요.
#문장 리스트: ['이 용해물이 대기 중의 CO2와 H2O를 접하게 되면 백화의 주성분인 탄산칼슘(CaCO3)으로 변하게 되며, 반응식은 아래와 같다.· CO2 + H2O → H2CO3· Ca(OH)2 + H2CO3 → CaCO3 + 2H2O.', '또한 시멘트 모르타르 상태로 제공되는 충전재는 콘크리트와 비교하여 동일강도를 발현하기 위해 상대적으로 높은 단위시멘트량이 필요하다.', '이때, 상기 슬래브궤도는 그 형식과 종류가 매우 다양하지만, 현장타설 콘크리트로 슬래브를 시공하는 현장 타설 공법과 아래의 [참고도 2]와 같이 콘크리트 기층(1) 위에 프리캐스트 콘크리트 슬래브(3)를 상기 기층 위에 거치한 후 충전재(2)를 주입하고 레일(4)을 설치하는 프리캐스트 콘크리트 슬래브공법이 있다.[참고도 2]종래에는 일반적인 무수축 그라우트재를 프리캐스트 슬래브 패널과 콘크리트 기층의 일체화를 위한 충전재로 적용하였다.', '상기 자갈 도상 궤도는 아래의 [참고도 1]에 도시된 바와 같이 노상(1)의 상부에 보조도상(2)과 자갈층으로 이루어지는 도상(3)을 적층 설치하고, 이 도상(3) 위에는 침목(4)을 설치하고 그 위에 체결장치(5)를 통해 레일(6)을 설치하는 구조로 이루어져, 자갈층이 열차하중을 지반에 고루 분배하는 역할을 하게 된다.[참고도 1]그러나, 이와 같은 구성을 갖는 자갈 도상 궤도는 궤광(침목과 레일의 조합구조, track skeleton)이 자갈층 위에서 고정되는 것이 아니라 부유하듯이 거치되어 있는 상태로 있기 때문에 열차하중이 반복적으로 작용하면 자갈입자의 이완, 미끄러짐, 마모 등이 발생하여 궤도틀림이 점차 축적됨에 따라 주기적으로 궤도의 변형을 바로잡아주는 과정을 거쳐야만 한다.반면, 슬래브 궤도는 열차하중을 지지하는 자갈 도상을 콘크리트 슬래브로 대체하여, 자갈 도상의 흐트러짐에 따른 궤도구조의 변형과 이에 따른 궤도의 성능저하를 최소화하고자 하는 궤도구조이다.', '이러한 이유로 미관상 좋지 않은 백화현상이 발생할 수 있으며, 상기 특허 제1360823호의 충전재의 경우도 시공한 후 약 1년 이상의 재령경과 후에 백화현상이 발생하는 것으로 나타났다.', '낮은 탄성계수는 열차 통행에 따른 반복하중에 의한 크리프 균열이 발생할 수도 있기 때문에 좀 더 높은 탄성계수를 제공하여 충전재의 안정성을 증가시킬 필요가 있다.', '그러나 이 경우 열차 통행에 따른 진동, 하중, 충격에 의해 상기 무수축 그라우트재에 균열 및 취성파괴가 발생되는 단점이 나타날 수 있다.', '이중 Ca(OH)2는 경화된 조직 내 모세관 공극을 채우게 되며, 외부에서 수분이 유입되면 용해되고 이후 다습, 저온, 바람등의 환경적 요인이 더해지면 경화체 표면이 건조되어 내부 용해물이 경화체 표면으로 이동하게 된다.', '일반적으로 철도 차량이 주행하는 궤도구조는 크게 자갈 도상 궤도와 슬래브궤도로 나눌 수 있다.', '하지만 특허 제1360823호는 시멘트 모르타르로 구성된 것으로서, 탄성계수가 10~22GPa 정도로 낮다.', '백화현상은 시멘트가 수화하면서 발생하는 생성물인 Ca(OH)2에 의해 발생하는 것으로 먼저 시멘트의 주요 광물(C3S, C2S, C3A, C4AF)의 수화반응식은 아래와 같다.· 2C3S + 6H2O → C3S2H3 + 3Ca(OH)2· 2C2S + 4H2O → C3S2H3 + Ca(OH)2· 2C3A + 3CaSO4 + 32H2O → 3C3A·CaSO4·2H2O· C4AF + 3CaSO4 + 32H2O → C3AF·CaSO4·2H2O + Ca(OH)2위의 수화 반응식과 같이 시멘트 구성광물들이 수화하게 되면 수화생성물로 C-S-H 수화물과 Ca(OH)2가 발생하게 된다.', '또한 동절기 시공의 경우 낮은 온도의 영향으로 상기 무수축 그라우트재의 응결이 지연되고 조기강도가 낮게 나타나 거푸집 탈형 지연에 따른 공기지연 등의 단점이 있다.상기에 따라 개선시킨 것이 특허 제1360823호 "프리캐스트 슬래브 궤도용 충전재 조성물"이다(특허권자는 주식회사 삼표산업, 주식회사 삼표기초소재 및 삼표레일웨이 주식회사).']